(57)【要約】【課題】  フォトレジスト再生の監視方法、フォトレジスト再生プロセス及びシステムを提供する。【解決手段】  本発明のフォトレジスト再生プロセスでは、最終的な固体容量及び粘度が、本発明の数量化式を介して得られた所定の値に達するまで、低圧で濃縮又はフォトレジストシンナーで希釈によって調整され、次いで、無駄なフォトレジストは、その中に包含される汚染粒子を除去するためにフィルタを介して通され、再生されたフォトレジストが収集される。【選択図】          図２
2005316355.tif 000002
【特許請求の範囲】
【請求項１】
(a)フォトレジストシンナーで異なる粘度（μ0）に無駄なフォトレジストを希釈し、
(b)固定スピン速度で、それらのコーティングされた厚さ（Ｈf）と異なる粘度とを備えた前記フォトレジストの固体容量（Ｃ0）を測定し、
(c)無駄なフォトレジストの粘度、固体容量及び膜厚の関係を確立するためにステップ(a)及び(b)を使用し、それにより、式（Ｉ）Ｈf=ｋ0Ｃ0αμ0βの定数ｋ0、α及びβの値を得、
(d)再生されたフォトレジストの目標固体容量及び粘度を計算するために、ステップ(c)で得られた定数ｋ0、α及びβを備えた式（Ｉ）Ｈf=ｋ0Ｃ0αμ0βに実際の作動で所望される目標厚を代入し、
(e)前記フォトレジストが再生されたフォトレジストとしてリサイクルできうるかどうか判断するために、ステップ(d)で得られた目標値に近いそれらの値を観察するために、再生されうるフォトレジストの固体容量及び粘度を監視する、
ステップを有することを特徴とするフォトレジスト再生に関する監視方法。
【請求項２】
上記ステップ(a)におけるフォトレジストシンナーが、プロピレングリコールモノメチルエーテル（ＰＭ）とプロピレングリコールモノメチルエーテルプロピオナート（ＰＭＰ）の混合であることを特徴とする請求項１に記載の方法。
【請求項３】
前記ステップ(d)のフォトレジストの固体容量が、吸光度の測定から得られる、ことを特徴とする請求項１に記載の方法。
【請求項４】
(a)低圧で濃縮することにより無駄なフォトレジスト溶液から過剰な溶液を抽出し、又は、その固体容量及び粘度を調整するためにフォトレジストシンナーで無駄なフォトレジスト溶液を希釈し、
(b)濃縮又は、シンナーの追加の後、無駄なフォトレジストの固体容量（Ｃ0）及び粘度（μ0）を監視し、
(c)請求項１の監視方法によって求められた固定スピン速度で、濃縮され又は希釈された無駄なフォトレジストの固体容量及び粘度が、目標厚（Ｈf）を得るために所定の値に達したとき、濃縮又は希釈プロシージャを中断し、
(d)無駄なフォトレジスト内の粒子を除去し、再利用することができる再生されたフォトレジストを得るために、濃縮又は希釈された無駄なフォトレジストを濾過装置に通す、
ステップを有することを特徴とするフォトレジスト再生のプロセス。
【請求項５】
無駄なフォトレジストの固体容量が、新鮮なフォトレジストのものよりも低いとき、前記ステップ(a)の低圧で濃縮が実行される、ことを特徴とする請求項４に記載のプロセス。
【請求項６】
無駄なフォトレジストの固体容量が、新鮮なフォトレジストのものよりも高いとき、前記ステップ(a)のフォトレジストシンナーで希釈が実行される、ことを特徴とする請求項４に記載のプロセス。
【請求項７】
ステップ(a)の濃縮プロセスにおいて、絶対圧力が3cm Hgよりも小さく、動作温度が０乃至４０度であることを特徴とする、請求項４に記載のプロセス。
【請求項８】
ステップ(a)の濃縮プロセスにおいて、絶対圧力が3cm Hgよりも小さく、動作温度が３０度であることを特徴とする、請求項７に記載のプロセス。
【請求項９】
ステップ(a)のフォトレジストシンナーが、プロピレングリコールモノメチルエーテル（ＰＭ）とプロピレングリコールモノメチルエーテルプロピオナート（ＰＭＰ）の混合であることを特徴とする、請求項４に記載のプロセス。
【請求項１０】
ステップ(b)のフォトレジストの固体容量が、吸光度の測定から得られた、ことを特徴とする請求項４に記載のプロセス。
【請求項１１】
ステップ(b)の吸光度が、400乃至700nmの波長範囲にわたって測定される、ことを特徴とする請求項１０に記載のプロセス。
【請求項１２】
吸光度が、590nmで測定される、ことを特徴とする請求項１１に記載のプロセス。
【請求項１３】
ステップ(d)の濾過装置が、0.1乃至1.0μｍの孔サイズを備えた少なくとも１つのフィルタ部材を有する、ことを特徴とする請求項４に記載のプロセス。
【請求項１４】
ステップ(d)の濾過装置が、1.0μｍ、0.2μｍ、及び0.1μｍのフィルタ部材をかかる順番で並んで配置して有することを特徴とする請求項１３に記載のプロセス。
【請求項１５】
前記無駄なフォトレジスト溶液が、光電子工学又は半導体プロセスからの無駄なフォトレジスト溶液からなることを特徴とする請求項４に記載のプロセス。
【請求項１６】
ロータリー蒸発器、溶液分配装置、低温ウォーターバス、及びウォーターパワー吸引ポンプを備えた無駄なフォトレジスト調整装置と、
分光光度計と粘度計を備えた監視装置と、
1.0〜０．１μｍの範囲の孔サイズを備えた少なくともフィルタを含む濾過(フィルタリング)装置と、を有するフォトレジスト再生システム。
【請求項１７】
前記ロータリー蒸発器の動作圧力が、3cm Hgよりも小さい、ことを特徴とする請求項１６に記載のフォトレジスト再生システム。
【請求項１８】
前記濾過装置が、1.0μｍ、0.2μｍ、及び0.1μｍのフィルタ部材をかかる順番で並んで配置して有することを特徴とする請求項１６に記載のフォトレジスト再生システム。
【請求項１９】
前記監視装置の分光光度計が、400乃至700nmの波長範囲にわたって吸光度を測定する、ことを特徴とする請求項１６に記載のフォトレジスト再生システム。
【請求項２０】
請求項４のプロセスから得られた、再生フォトレジスト。
【発明の詳細な説明】
【技術分野】
【０００１】
本発明は、無駄なフォトレジストを回復及び再利用するための監視方法、プロセス及びシステムを提供する。
【背景技術】
【０００２】
フォトレジストは、半導体プロセスにおいて重要なケミカルである。適当な波長の光を露光した後、フォトレジスト材料の露光された部分は、架橋によって硬化するように化学反応し、その結果、現像剤と素早く反応して化合物となる。連続した現像プロセスを通して、露光されたパターンは現像される。
【０００３】
半導体プロセスでは、フォトレジストは一般的には、スピンコーティングによってガラス基板上に堆積される。均一なコートを得るために、典型的にはフォトレジストは過剰な量で供給される。一般的には、供給されたフォトレジストの約1/10が、ガラス基板に堆積され、残りは内壁にスピンされ、又は、収集タンク内に放出される。コーティングプロセス中、機械は、内壁のフォトレジストを洗い落とすために溶液で周期的に内壁を濯ぎ、溶液及びフォトレジストは収集タンク内に流される。収集タンクのフォトレジストは、大量のクリーニング溶液によって希釈され、又は、異なるコーティングプロセスでは、吸気の結果として濃縮される。
【０００４】
近年、開発努力がポジ及びネガフォトレジスト並びにフォトレジスト厚に注がれている。新たに開発された厚いフォトレジストは高価であり、従って、製造コストが増加する。プロセスにおいて生成された無駄なフォトレジストの処理はまた問題となる。無駄なフォトレジストがリサイクル及び再利用でき得るならば、低コストを助け、汚染の可能性を低減させうる。
【０００５】
台湾特許第389850号は、過剰なフォトレジストの化合物を収集するために異なる速度でスピンコータセットに駆動モータを使用し、所定のインターバルで溶液をクリーニングする、「スピンコータから放出されたフォトレジストを回復させるための装置」を開示する。この特許された技術は、無駄なフォトレジスト溶液を回復させるための方法だけが提供されており、リサイクルされた無駄なフォトレジストの再利用は開示されていない。日本国特許2002-23388は、有機溶液回復装置とこの装置を使用したパターン形成方法が開示されており、減圧下で溶液とフォトレジストとを分離する方法が提供されている。この方法は、フォトレジストと溶液との両方をリサイクルするが、リサイクルされたフォトレジストの品質管理と、分離プロシージャの監視の詳細は提供されていない。別の日本国特許11-133619号は、フォトレジストをリサイクルするための方法を開示し、無駄なフォトレジストとＥＢＲを包含する無駄な溶液を収集し、その固体容量を測定し、固体容量が高すぎるならば、濃度を調整するように溶液が加えられ、逆の場合は、過剰な溶液を蒸発させる。続いてフォトレジストは粒子及び汚染物を除去するために濾過される。この特許は、フォトレジストの回復の概念だけを提供するが、フォトレジストを調整し回復させるための特定の管理状況は提供しない。
【０００６】
本発明は、無駄なフォトレジストを回復させ、全ての種類のプロセスにおいて再利用する、フォトレジスト再生プロセスの組み合わせにおいて、リサイクルされたフォトレジストの量を監視することができるフォトレジストの再生を監視するための特定の方法を提供する。本発明は、低製造コストを助けるだけでなく、大量の無駄な流体の排出によって生ずる汚染問題を最小にする。
【発明の開示】
【課題を解決するための手段】
【０００７】
異なるコーティングプロセスに関し、無駄なフォトレジストは、プロセスで使用されたクリーニング溶液により希釈され、又は、空気吸引の結果として濃縮される。本発明は、まさに記載したいずれかの状態で、無駄なフォトレジストを再生する方法及びシステムを提供する。本発明はまた、再生されたフォトレジストが異なるプロセスの膜厚要求を満たすことを保証するように、フォトレジスト再生を監視する方法を提供する。
【０００８】
フォトレジスト生成の監視方法は以下のステップを有する：
(a)フォトレジストシンナーで無駄なフォトレジストを異なる粘度（μ0）に希釈し、
(b)固定されたスピン速度で、異なる粘度（μ0）とそれらの膜厚（Ｈf）を備えた前記フォトレジストの固体容量（Ｃ0）を測定し、
(c)無駄なフォトレジストの粘度、固体容量、及び膜厚の関係を確立するためステップ(a)と(b)を使用し、それにより式（Ｉ）Ｈf=ｋ0Ｃ0αμ0βの定数ｋ0、α、及びβの値を得、
(d)再生されたフォトレジストの目標固体容量と粘度を計算するために、ステップ(c)で得られた定数ｋ0、α、及びβを備えた式（Ｉ）Ｈf=ｋ0Ｃ0αμ0βに実際の作動で所望される目標厚さを代入し、
(e)前記フォトレジストが再生されたフォトレジストとしてリサイクルできうるかどうか判断するように、ステップ(d)で得られた目標値に対するそれらの近接を観察するために、再生されうるフォトレジストの固体容量と粘度を監視する。
【０００９】
本発明では、用語「無駄なフォトレジスト」は、フォトレジスト再生プロセスで処理されていないが、使用されていて廃棄されるフォトレジストを意味する。無駄なフォトレジストは、クリーニング溶液の混合液で希釈され、空気吸引の結果として濃縮され、その固体容量及び粘度が変化する。用語「再生されたフォトレジスト」は、固体容量調整、粘度調整、及び、不純物の除去の処理ステップを介された無駄なフォトレジストを意味する。上述の処理ステップの後、再生されたフォトレジストは、固体容量及び粘度に関して利用仕様を満たし、プロセスで再利用され得る。用語「目標厚」は、固定スピン速度で作られた再生されたフォトレジストの期待される膜厚を意味する。
【００１０】
フォトレジスト再生のプロセスは、以下のステップを有する：
(a)低圧で濃縮することにより無駄なフォトレジスト溶液から過剰な溶液を抽出し、又は、その固体容量（Ｃ0）及び粘度（μ0）を調整するためにフォトレジストシンナーで無駄なフォトレジスト溶液を希釈し、
(b)濃縮又は、シンナーの追加の後、無駄なフォトレジストの固体容量（Ｃ0）及び粘度（μ0）を監視し、
(c)濃縮され又は希釈された無駄なフォトレジストの固体容量及び粘度が、固定スピン速度で目標厚（Ｈf）を得るために上述の監視方法によって求められた所定の値に達したとき、濃縮又は希釈プロシージャを中断し、
(d)無駄なフォトレジスト内の粒子を除去し、再利用することができる再生されたフォトレジストを得るために、濃縮又は希釈された無駄なフォトレジストを濾過装置に通す。
【００１１】
フォトレジスト再生システムは、
ロータリー蒸発器、溶液分配装置、低温ウォーターバス、及びウォーターパワー吸引ポンプを備えた無駄なフォトレジスト調整装置と、
分光光度計と粘度計を備えた監視装置と、
1.0〜０．１μｍの範囲の孔サイズを備えた少なくともフィルタを含む濾過(フィルタリング)装置と、を有する。
【００１２】
本発明に関するフォトレジスト再生プロセスから得られ、半導体プロセスに使用できる再生されたフォトレジストが提供される。
【００１３】
本発明は、低圧化で濃縮により無駄なフォトレジスト溶液からクリーニング溶液を除去し、溶液の追加によりその溶液比を調節し、再生されたフォトレジストの固体容量及び粘度を求め、目標膜厚に達するように、粘度、固体容量及び膜厚の間の関係による数量化式を確立する。コーティングのテスト、露光、及びエッチングの後、本発明によって得られた再生されたフォトレジストの性能は、新鮮なフォトレジストの仕様に近いものを示し、本発明で開示された方法がフォトレジストを再生することができ、コスト低減の目的及びリソースリカバリを達成するために、再生されたフォトレジストの品質を有効に監視することができる。
【発明を実施するための最良の形態】
【００１４】
フォトレジストコーティングプロセスにはドライフィルムとウェットフィルムとがある。ウェットフィルムの厚さは、フォトレジストの運動粘性に依存する（μ／ρ；μはフォトレジストの粘度、ρはフォトレジストの密度である）。溶液の比率はまた、ウェットフィルムの厚さに影響する。フォトレジストコーティング後に基板を焼く際に、フォトレジストの固体容量はまた、そのフィルム厚に影響し、高い固体容量がより厚いフィルムを作り、低い固体容量が薄いフィルムを作る。上記記述及び多数の過程に基づき、ドライフィルム厚とウェットフィルム厚の間の関係は、以下のように式で表される（Meyerhofer, D、「スピンによって生成されたレジストフィルムの特徴」、J.Appl.Phys.,49(7), pp.3993-3997、1978）：
Ｈf=(３／２)1/3κ1/3Ｃ0(１−Ｃ0)-1/3ρ-1/3μ01/3Ω-1/2・・・・・・（II）
Ｈf：ドライフィルム厚（定数）
κ：定数、溶液関連
Ｃ0：初期固体容量
ρ：密度
μ0：初期溶液粘度
Ω：スピン速度
【００１５】
式（II）は、ドライフィルム厚、固体容量及び粘度の抽出関係を識別することができない。また、フォトレジストを分配するスピン速度とフォトレジスト密度は一般に固定される。フォトレジスト密度とスピン速度が固定された値であるという前提下で、式（II）におけるスピン速度及び密度因子は、定数に組み入れられ、フィルム厚の関係を表す簡略化された式（Ｉ）として、固体容量及び粘度が、再生されたフォトレジストの品質管理に関する数量化式として提案される。
【００１６】
Ｈf=ｋ0Ｃ0αμ0β・・・・・・（Ｉ）
ｋ0、α、β：定数
Ｃ0：溶液の固体容量
μ0：溶液の粘度
ここで、ｋ0、α及びβの値は、以下の例で例示されるような実験から得られうる。固体容量が吸光度によって表されるのであれば、本発明はその吸光度及び粘度を監視することにより、再生されたフォトレジストの品質を管理する。
【００１７】
本発明は、フィルム厚、固体容量及び粘度の関係を表す式（Ｉ）を使用してフォトレジストの再生に関する監視方法を提供する。前記方法は、一定のスピン速度下での無駄なフォトレジストのフィルム厚と、異なる粘度及び固体容量との間の関係を識別し、そこから式（Ｉ）の定数ｋ0、α及びβが得られ、それにより、その式から、再生されたフォトレジストの固体容量と所望の粘度を決定する。
【００１８】
上述の監視方法は、以下のステップを有する：
最初に、フォトレジストシンナーで無駄なフォトレジストを異なる粘度に希釈し、
次いで、異なる粘度（μ0）下での無駄なフォトレジスト溶液（Ｃ0）の固体容量と、固定されたスピン速度下でのフィルム厚（Ｈf）を決定し、
式（Ｉ）Ｈf=ｋ0Ｃ0αμ0βの定数ｋ0、α、βの値を見つけるために上で測定された無駄なフォトレジストの粘度、固体容量、及びフィルム厚の関係を使用し、
続いて、再生されたフォトレジストの管理標準である所望の固体容量及び粘度を計算するために、実際の作動で望まれる目標厚さを式（Ｉ）に代入し、
濃縮され又は希釈された無駄なフォトレジストの固体容量及び粘度が計算値に近づくとき、前記無駄なフォトレジストはリサイクルされる。
【００１９】
図１及び図２を参照すると、フォトレジスト再生プロセスとフォトレジスト再生システムにおける前述の監視方法の用途を詳細に例示する。図１は、本発明によるフォトレジスト再生プロセスに関するフローチャートである。図２は、フォトレジスト再生システム１０の概略図である。フォトレジスト再生プロセスは、フォトレジスト再生システム１０で実行され、それは、無駄なフォトレジスト調整装置１，監視装置２、及び、フィルタリング装置２を有し、前記無駄なフォトレジスト調整装置１は、ロータリー蒸発器、溶液分配装置、低温ウォーターバス、及びウォーターパワー吸引ポンプを有し、前記監視装置２は、分光光度計と粘度計を有し、前記フィルタリング装置３は、少なくとも、1.0乃至0.1μｍからの孔サイズ範囲を備えたフィルタを有する。
【００２０】
本発明のフォトレジスト再生プロセスでは、半導体プロセスでの無駄なフォトレジストは、無駄なフォトレジスト調整装置１に位置し、システム温度は０乃至４０度の間で管理され、好ましくは３０度であり、リサイクルされたフォトレジスト溶液の固体容量及び粘度は、監視装置２の分光光度計２１及び粘度計２２を使用して監視され、無駄なフォトレジストが、その固体容量が低すぎるポイントに対する処理に使用されたクリーニング溶液によって希釈されるならば、過剰な溶液は、３ｃｍＨｇより低い絶対圧力下で、無駄フォトレジスト調整装置１のロータリー蒸発器を使用して除去され、無駄なフォトレジストが、その固体容量が高すぎるポイントに対して使用されたとき空気吸引により凝縮されるならば、フォトレジストシンナーが、無駄なフォトレジストの固体容量を低下させるために、無駄フォトレジスト調整装置１の溶液分配装置を介して加えられる。本発明で使用されるフォトレジストシンナーは、プロピレングリコールモノメチルエーテル（ＰＭ）とプロピレングリコールモノメチルエーテルプロピオナート（ＰＭＰ）の混合溶液であるのが好ましい。フォトレジストシンナーで希釈され又は低圧下の状況の処理では、無駄なフォトレジスト溶液の吸光度及び粘度は、最後の吸光度及び粘度が、式（Ｉ）を介して得られた値に届くまで、監視装置２の分光光度計２１及び粘度計２２によって監視され、吸光度は、４００乃至７００nm、好ましくは590nmのレンジにわたって測定され、最後に、調節された固体容量の無駄なフォトレジストは、溶液から粒子を除去するために濾過（フィルタリング）装置３を介して通され、前記濾過装置３は、一列に並んで配置された1.0μｍ、０．２μｍ、及び０．１μｍのフィルタ部材を有するのが好ましく、調整された固体容量を備え、濾過装置３を介して通された無駄なフォトレジストは、再利用可能な再生されたフォトレジストである。
【００２１】
本発明の再生されたフォトレジストは、
再生されたフォトレジストを基板にコーティングし、
基板をベーキングし、
フォトマスクの使用を伴い電子ビーム又は高エネルギビームに基板を晒し、
パターンを現像するために特別な溶液を使用する、
ステップを有する、半導体プロセスのパターン形成に使用されうる。
【００２２】
本発明は更に、実施例の例示で表されるが、実施例でなされる記述は、本発明の実際の用途に限定するように解釈されるべきではない。
【実施例】
【００２３】
実験装置
図２に示したように、この実施例の実験装置は、ロータリー蒸発器と、溶液分配装置と、低温ウォーターバスと、ウォーターパワー吸引ポンプとを含む無駄フォトレジスト調整装置と；分光光度計と粘度計を含む監視装置と；一列に並んで配置された1.0μｍ、０．２μｍ、及び０．１μｍのフィルタ部材を備えた濾過（フィルタリング）装置と、を有する。
【００２４】
吸光度−固体容量  較正曲線
ビーカー内に４，８，１２，及び１６ｍＬのフォトレジストをそれぞれピペットでとり、次いで、フォトレジストシンナー（プロピレングリコールモノメチルエーテル（ＰＭ）とプロピレングリコールモノメチルエーテルプロピオナート（ＰＭＰ）の混合溶液）を２０ｍＬまで加える。４つの希釈されたフォトレジスト及び希釈されないフォトレジストの吸光度を590nmで1mmの光パスセルで測定する。固体容量を求めるために、既知の重さのガラス容器に５ｍLのフォトレジストをピペットでとり、フォトレジストが乾燥するまで８０度のオーブンでガラス容器をベーキングし、それが室温に達した後にガラス容器の重さを量る。吸光度と固体容量との間の関係を図３に示し、そこから数式を導き出す；
吸光度＝1.0105×固体容量＋0.0344  ・・・・（III）
R2＝0.9671
この結果は、固体容量と吸光度が互いに正比例することを示す。得られた吸光度−固体容量較正曲線は、吸光度を監視することにより所望の固体容量を求めるのに使用される。
【００２５】
無駄なフォトレジストの物理特性の測定
異なるコーティングプロセスが使用されるならば、無駄なフォトレジストは、大量の使用される溶液によって希釈され、又は、空気吸引の結果として濃縮される。この例では、新鮮なフォトレジストの物理特性と、半導体プロセスで希釈及び濃縮された無駄なフォトレジストの物理特性とが、フォトレジスト再生プロセスに関するリファレンスとして比較される。
【００２６】
この例では、新鮮なフォトレジストの粘度、吸光度、及び密度、並びに、プロセスからの希釈された無駄なフォトレジスト及び濃縮されたフォトレジストは、技術分野で知られた方法を使用して測定され、それらの固体容量は、ここで式（III）から導出される。結果を表１に示す。吸光度は、590nmの波長で測定される。
【００２７】
表１
2005316355.tif 000003
【００２８】
示したように、希釈された無駄なフォトレジストの密度、固体容量、及び粘度は、新鮮なフォトレジストのそれらの値よりも小さく、濃縮された無駄なフォトレジストのそれらの値は新鮮なフォトレジストよりも大きくなる。
【００２９】
数量化式
異なる粘度の再生されたフォトレジストに、フォトレジストシンナー（ＰＭとＰＭＰの混合）で無駄なフォトレジストを希釈する。５９０ｎｍでそれらの吸光度を測定し、上記式（III）から固体容量を計算する。次いで、１５００ｒｐｍの一定のスピン速度下で、異なる粘度を有する再生されたフォトレジストを基板にコーティングし、Nanospacでフォトレジストのスピンコーティングされた膜厚を測定する。結果を表２に示す。
【００３０】
表２
2005316355.tif 000004
【００３１】
表２の実験データに回帰解析を適用することにより、以下の式が導出される；
ｌｎ（Ｈf）＝αxｌｎ（Ｃ0）＋βxｌｎ（μ0）＋7.926  ・・・（IV）
α＝0.520
β＝0.737
ｒ2＝0.948
一定スピン速度（この例では、1500rpm）下で、目標厚さに対応するフォトレジストの固体容量及び粘度は、上記式から得られる。例えば、フォトレジストの目標厚さが10750Åのとき、その固体容量及び粘度は、以下の式（Ｖ）を満たす必要がある：
Ｋ＝αxｌｎ（Ｃ0）＋βxｌｎ（μ0）＝1.36  ・・・（Ｖ）
【００３２】
フォトレジスト再生プロセス
この例では、無駄なフォトレジストは、２つの方法のうちの一つで処理され、無駄なフォトレジストが希釈された状態であるとき、無駄な溶液は、過剰なクリーニング溶液を除去するために低圧下で、凝縮させるためにロータリー蒸発器に配置され；作動圧力が3cm-Hg下に保持され、温度が３０度下に管理され；無駄なフォトレジストが濃縮された状態であるとき、無駄なフォトレジストが、その粘度及び固体容量に調節するためにＰＭとＰＭＰの混合物で希釈される。濃縮又は希釈のプロセスにおいて、無駄なフォトレジストは590nmの波長で分光光度計によって監視され、その粘度が測定される。濃縮時間又は加えられた希釈溶液の量が、式Ｖを使用して求められる。無駄なフォトレジストの吸光度及び粘度が式Ｖを満たすとき、濃縮又は希釈プロセスはストップされる。次いで、調節された無駄なフォトレジストが、半導体プロセスの要求を満たすように、その中の粒子を除去するために連続して、1.0μｍ、０．２μｍ、及び０．１μｍのフィルタを通過する。かかる調節され、濾過された無駄なフォトレジストは、再生されたフォトレジストとして再利用され、固体されたスピン速度下で10750Åの膜厚を作り出す。
【００３３】
再生されたフォトレジストの品質の決定
この例では、再生されたフォトレジストは以下の仕方でテストされる：５秒加速時間、、１７秒間で1500ｒｐｍのスピン速度下でKaijoスピンコータを使用して、クロムめっきガラス基板に再生されたフォトレジストを分配する。その後、１００度で１８秒間、ガラス基板をソフトベーキングする。膜厚と均一性を測定するためにNanspacを使用する。結果を表３に示す。
【００３４】
次いで、以下のステップにより、半導体プロセスで適用可能な再生されたフォトレジストをテストするために露光及び現像される：ステッパNikon FX602Kを使用して９０秒間ソフトベーキングされフォトレジストコーティングされた基板を露光し、次いで、2.38%の水酸化テトラメチルアンモニウム(TMAH)で現像され、表３に示したような結果を試す。
【００３５】
表３
2005316355.tif 000005
【００３６】
本発明によるフォトレジスト再生プロセスを使用してリサイクルされ再生されたフォトレジストの膜厚及び均一性は、半導体プロセスの要求を満たし、更に、露光及び現像もプロセスの要求を満たすことを結果は示している。
【００３７】
本発明の好ましい実施形態を例示として開示した。しかしながら、例示は発明の範囲の実際の適用を限定して解釈するべきではなく、他の実施形態を含む添付の請求の範囲、及び本発明の精神から逸脱することなく全ての修正及び変更は、本発明の請求の範囲及び保護された範囲内のものである。
【図面の簡単な説明】
【００３８】
【図１】本発明によるフォトレジスト再生に関するフローチャートを示す。
【図２】本発明によるフォトレジスト再生システムの概略図を示す。
【図３】固体容量対吸光度の較正曲線である。
【図１】
2005316355.tif 000006
【図２】
2005316355.tif 000007
【図３】
2005316355.tif 000008
【外国語明細書】
2005316355.tif 000009
2005316355.tif 000010
2005316355.tif 000011
2005316355.tif 000012
2005316355.tif 000013
2005316355.tif 000014
2005316355.tif 000015
2005316355.tif 000016
2005316355.tif 000017
2005316355.tif 000018
2005316355.tif 000019
2005316355.tif 000020
2005316355.tif 000021
2005316355.tif 000022
2005316355.tif 000023
2005316355.tif 000024
2005316355.tif 000025
2005316355.tif 000026
2005316355.tif 000027
2005316355.tif 000028
2005316355.tif 000029
2005316355.tif 000030